(57)【要約】【課題】フェイスペイントやボディペイント等として使用する水性塗料組成物において、人の肌表面に形成されたゴム皮膜によるつっぱり感や痛み等の不快感を解消する。【解決手段】前記課題は、イソプレンゴム成分として合成イソプレンゴムを有する水性イソプレンゴムラテックスと、酸化鉄等の顔料を着色剤として含有し、必要に応じて、例えば、ニトリルゴム等のイソプレンゴム成分とは異なる第２の合成ゴム成分を有する第２の水性合成ゴムラテックスを、イソプレンゴム成分の重量（Ｉ）と第２の合成ゴム成分の重量（ＩＩ）とが、重量（Ｉ）／重量（ＩＩ）＝（１０／９０）〜（９０／１０）（重量比）の範囲で含有し、さらに、保湿剤、安定剤、増粘剤、防腐剤その他の配合剤が配合される水性塗料組成物により達成される。【選択図】なし【特許請求の範囲】
【請求項１】
イソプレンゴム成分を有する水性イソプレンゴムラテックスと、
着色剤と、を含有する
ことを特徴とする水性塗料組成物。
【請求項２】
前記水性イソプレンゴムラテックス中の前記イソプレンゴム成分は、合成イソプレンゴムであることを特徴とする請求項１に記載の水性塗料組成物。
【請求項３】
さらに、前記イソプレンゴム成分とは異なる第２の合成ゴム成分を有する第２の水性合成ゴムラテックスを含有し、前記水性イソプレンゴムラテックス中の当該イソプレンゴム成分の重量（Ｉ）と、当該第２の水性合成ゴムラテックス中の当該第２の合成ゴム成分の重量（ＩＩ）とが、重量（Ｉ）／重量（ＩＩ）＝（１０／９０）〜（９０／１０）（重量比）の範囲であることを特徴とする請求項１又は２に記載の水性塗料組成物。
【請求項４】
前記第２の水性合成ゴムラテックス中の前記第２の合成ゴム成分は、結合アクリロニトリル含量１５重量％〜５０重量％のアクリロニトリル−ブタジエンゴムを含むことを特徴とする請求項３に記載の水性塗料組成物。
【請求項５】
さらに、合成樹脂成分を有する合成樹脂エマルジョンを含有することを特徴とする請求項１又は２に記載の水性塗料組成物。
【請求項６】
前記合成樹脂エマルジョン中の前記合成樹脂成分は、（メタ）アクリル酸エステル系共重合体、スチレン−（メタ）アクリル酸エステル系共重合体、酢酸ビニル樹脂、エチレン−酢酸ビニル樹脂から選ばれる少なくとも一種であることを特徴とする請求項５に記載の水性塗料組成物。
【請求項７】
さらに、保湿剤を含有することを特徴とする請求項１乃至６のいずれか１項に記載の水性塗料組成物。
【請求項８】
増粘剤、分散剤、界面活性剤および消泡剤のうち少なくとも１種類を含有することを特徴とする請求項１乃至７のいずれか１項に記載の水性塗料組成物。
【請求項９】
被塗布体の表面に形成された前記イソプレンゴム成分を含むゴム皮膜が剥離可能であることを特徴とする請求項１乃至８のいずれか１項に記載の水性塗料組成物。
【発明の詳細な説明】
【技術分野】
【０００１】
本発明は、水性塗料組成物に関する。
【背景技術】
【０００２】
水性ゴムラテックスは、有機溶剤を使用しない塗料等に使用されている。例えば、特許文献１には、天然ゴム等の加硫可能なゴムを分散質とする水性ゴムラテックスと無機系または有機系の顔料と加硫剤等を主成分とするゴム物品用水性塗料が記載されている。特許文献２には、人の肌表面にゴム皮膜を形成する天然ゴムラテックスと塗布した際にタレが生じない程度に粘稠化させる増粘剤と顔料とが配合された肌用絵具が記載されている。
【先行技術文献】
【特許文献】
【０００３】
【特許文献１】国際公開第２００３／０９９９４８号
【特許文献２】特開２００３−２７７２３２号公報
【発明の概要】
【発明が解決しようとする課題】
【０００４】
塗料組成物を人の肌表面に塗布して使用する製品として、例えば、フェイスペイントやボディペイントが挙げられる。これらは人の肌に塗布して乾燥すると、配合された天然ゴムラテックスにより肌表面に貼り付いたゴム皮膜が形成される。このようなゴム皮膜は、通常、使用後に肌表面から引き剥がして除去される。
ところで、天然ゴムは、他のゴムと比較して、一般的にグリーンストレングス（生ゴム強度）が高いことが知られている。このため、乾燥して人の肌表面に貼り付いた天然ゴムの皮膜が収縮すると、肌表面に所謂つっぱり感や痛み等の不快感が生じる。また、肌表面が炎症を起こし、長期間の使用が困難になる場合がある。
【０００５】
本発明の目的は、フェイスペイントやボディペイント等として使用する水性塗料組成物において、人の肌表面に形成されたゴム皮膜によるつっぱり感や痛み等の不快感を解消することにある。
【課題を解決するための手段】
【０００６】
本発明によれば、イソプレンゴム成分を有する水性イソプレンゴムラテックスと、着色剤と、を含有することを特徴とする水性塗料組成物が提供される。
前記水性イソプレンゴムラテックス中の前記イソプレンゴム成分は、合成イソプレンゴムであることが好ましい。
さらに、前記イソプレンゴム成分とは異なる第２の合成ゴム成分を有する第２の水性合成ゴムラテックスを含有し、前記水性イソプレンゴムラテックス中の当該イソプレンゴム成分の重量（Ｉ）と、当該第２の水性合成ゴムラテックス中の当該第２の合成ゴム成分の重量（ＩＩ）とが、重量（Ｉ）／重量（ＩＩ）＝（１０／９０）〜（９０／１０）（重量比）の範囲であることが好ましい。
前記第２の水性合成ゴムラテックス中の前記第２の合成ゴム成分は、結合アクリロニトリル含量１５重量％〜５０重量％のアクリロニトリル−ブタジエンゴムを含むことが好ましい。
さらに、合成樹脂成分を有する合成樹脂エマルジョンを含有することが好ましい。
また、前記合成樹脂エマルジョン中の前記合成樹脂成分は、（メタ）アクリル酸エステル系共重合体、スチレン−（メタ）アクリル酸エステル系共重合体、酢酸ビニル樹脂、エチレン−酢酸ビニル樹脂から選ばれる少なくとも一種であることが好ましい。
さらに、保湿剤を含有することが好ましい。
増粘剤、分散剤、界面活性剤および消泡剤のうち少なくとも１種類を含有することが好ましい。
被塗布体の表面に形成された前記イソプレンゴム成分を含むゴム皮膜が剥離可能であることが好ましい。
【発明の効果】
【０００７】
本発明によれば、フェイスペイントやボディペイント等として使用する水性塗料組成物において、人の肌表面に形成されたゴム皮膜によるつっぱり感や痛み等の不快感が解消される。
【発明を実施するための形態】
【０００８】
以下、本発明を実施するための形態について説明する（以下、実施の形態）。尚、本発明は、以下の実施の形態に限定されるものではなく、その要旨の範囲内で種々変形して実施することができる。
【０００９】
＜水性塗料組成物＞
本実施の形態が適用される水性塗料組成物は、水性イソプレンゴムラテックスと着色剤とを含有する。かかる水性塗料組成物を、例えば、人の肌表面等の被塗布体の表面に塗布して乾燥すると、これらに含有されるイソプレンゴム成分によって、被塗布体の塗布面上にゴム皮膜が形成される。ゴム皮膜は被塗布体の表面に定着し、伸縮性、柔軟性を示す。
【００１０】
本実施の形態において、被塗布体の表面にイソプレンゴム成分によって形成されたゴム皮膜は、天然ゴムラテックス単独を含む組成物により形成された天然ゴム皮膜と比較してグリーンストレングス（生ゴム強度）が低い傾向がある。そのため、例えば、人の肌表面に塗布すると、肌表面に形成されたゴム皮膜によるつっぱり感や痛みが低減され、不快感が解消される。そして、かかるゴム皮膜は、天然ゴム皮膜と比較して、容易に剥離が可能である。また、天然ゴムに含まれる残留タンパク質を除去する処理が不要である。
【００１１】
＜水性イソプレンゴムラテックス＞
本実施の形態で使用する水性イソプレンゴムラテックスは、イソプレンゴム成分の微粒子が水中に微分散し、コロイド状の安定な懸濁液となっているものである。かかる水性イソプレンゴムラテックスは、固形分としてイソプレンゴム成分を、通常、２５重量％以上、好ましくは４５重量％以上を含む。但し、固形分としてイソプレンゴム成分は、通常、７５重量％以下、好ましくは７０重量％以下である。
【００１２】
（イソプレンゴム成分）
本実施の形態におけるイソプレンゴム成分を構成するイソプレンゴムとしては、イソプレン（２−メチル−１，３−ブタジエン）単量体の重合体、イソプレン単量体及び必要に応じてイソプレン単量体と共重合可能な他の単量体との共重合体（これらを合わせて「合成イソプレンゴム」と記す。）、天然ゴムが挙げられる。これらの中でも、天然ゴムと比較してグリーンストレングス（生ゴム強度）が低い合成イソプレンゴムが好ましい。イソプレンゴム成分中の合成イソプレンゴムの割合は、６０重量％以上が好ましく、９０重量％以上がより好ましく、１００重量％が特に好ましい。
【００１３】
合成イソプレンゴムにおいてイソプレン単量体と共重合が可能な他の単量体としては、例えば、１，３−ブタジエン、２，３−ジメチル−１，３−ブタジエン，２−クロロ−１，３−ブタジエン、１，３−ペンタジエン、１，３−ヘキサジエン等のイソプレン以外の共役ジエン；スチレン、ｏ−メチルスチレン、ｐ−メチルスチレン、ｍ−メチルスチレン、２，４−ジメチルスチレン、エチルスチレン、ｐ−ｔｅｒｔ−ブチルスチレン、α−メチルスチレン、α−メチル−ｐ−メチルスチレン、ｏ−クロルスチレン、ｍ−クロルスチレン、ｐ−クロルスチレン、ｐ−ブロモスチレン、２−メチル−１，４−ジクロルスチレン、２，４−ジブロモスチレン、ビニルナフタレン等の芳香族ビニル；エチレン、プロピレン、１−ブテン等のオレフィン；シクロペンテン、２−ノルボルネン等の環状オレフィン；１，５−ヘキサジエン、１，６−ヘプタジエン、１，７−オクタジエン、ジシクロペンタジエン、５−エチリデン−２−ノルボルネン等の非共役ジエン；メチルアクリレート、メチルメタクリレート等のアクリル酸エステルまたはメタクリル酸エステル；アクリロニトリル、メタクリロニトリル、アクリルアミド、メタクリルアミド等の単量体が挙げられる。これらは単独又は２種以上を組み合わせて使用することができる。これらの単量体は、合成イソプレンゴム中にランダムに結合していることが好ましい。合成イソプレンゴム中のイソプレン単量体の割合は、７０重量％以上が好ましく、９０重量％以上がより好ましい。
【００１４】
合成イソプレンゴムのイソプレン単位中の１，４−シス結合含量は、５０重量％以上が好ましく、８０重量％以上がより好ましく、９０重量％以上が特に好ましい。合成イソプレンゴムは、チタン等を触媒成分として含むチーグラー系重合触媒、アルキルリチウム系重合触媒またはラジカル重合触媒を用いることによって製造し得る。
【００１５】
本実施の形態で使用する合成ポリイソプレンゴムを含む水性イソプレンゴムラテックスの製造方法は特に限定されない。例えば、イソプレン単量体及び必要に応じてイソプレン単量体と共重合可能な他の単量体（以下、「イソプレン単量体等」と記すことがある。）を乳化重合することにより製造する方法、イソプレン単量体等の溶液重合後に石けんと水とを加えて調製した乳化物から溶剤を蒸発回収して調製する方法が挙げられ、これらに限定されるものではない。また、合成ポリイソプレンゴムラテックスとしては市販のものを使用することも可能である。例えば、セポレックスＩＲ−１００Ｈ（住友精化株式会社製）、Ｃａｒｉｆｌｅｘ  ＩＲ  ラテックス（クレイトンポリマージャパン株式会社製）等が挙げられる。
【００１６】
（第２の水性合成ゴムラテックス）
本実施の形態が適用される水性塗料組成物は、水性イソプレンゴムラテックスに加えて、さらに、イソプレンゴム成分とは異なる第２の合成ゴム成分を有する第２の水性合成ゴムラテックスを含有することができる。
イソプレンゴム成分と第２の合成ゴム成分と（以下、これらをまとめて「ゴム成分」と記すことがある。）を組み合わせることにより、被塗布体の塗布面上に形成されるゴム皮膜の性能を改良することができる。また、一般に、イソプレンゴム成分は感圧凝固性が高いことにより、被塗布体への塗布時にシェアが過度にかかると凝固しやすい傾向がある。このため、第２の合成ゴム成分と組み合わせることにより、イソプレンゴム成分の凝固性を緩和することができる。
【００１７】
本実施の形態が適用される水性塗料組成物において、水性イソプレンゴムラテックス中のイソプレンゴム成分の重量（Ｉ）と、第２の水性合成ゴムラテックス中の第２の合成ゴム成分の重量（ＩＩ）とが、重量（Ｉ）／重量（ＩＩ）＝（１０／９０）〜（９０／１０）（重量比）の範囲である。
【００１８】
第２の水性合成ゴムラテックスは、固形分として第２の合成ゴム成分を、通常、２５重量％以上、好ましくは４５重量％以上含む。但し、固形分として第２の合成ゴム成分は、通常、７５重量％以下、好ましくは７０重量％以下を含む。
【００１９】
第２の水性合成ゴムラテックスとしては、例えば、ニトリルゴム成分を含有する水性ニトリルゴムラテックス、スチレン−ブタジエンゴム（ＳＢＲ）成分を含有する水性スチレン−ブタジエンゴムラテックス、アクリルゴム成分を含有する水性アクリルゴムラテックス、アクリルゴム成分を含有する水性アクリルゴムラテックス、シリコンゴム成分を含有する水性シリコンゴムラテックス、クロロプレンゴム成分を含有する水性クロロプレンゴムラテックス、メタクリル酸メチル−ブタジエンエラストマー成分（ＭＢＲ）を含有する水性ＭＢＲラテックス等が挙げられる。これらは単独又は２種以上を組み合わせて使用することができる。これらの中でも、例えば、人の肌表面に形成されたゴム皮膜の場合、皮脂による膨潤が低減される等の観点から、ニトリルゴム成分を含有する水性ニトリルゴムラテックスが好ましい。
以下、水性ニトリルゴムラテックスについて説明する。
【００２０】
（水性ニトリルゴムラテックス）
本実施の形態で使用する水性ニトリルゴムラテックスは、ニトリルゴム成分を構成するゴムの微粒子が水中に微分散し、コロイド状の安定な懸濁液となっているものである。かかる水性ニトリルゴムラテックスは、固形分としてニトリルゴム成分を、通常、３５重量％以上、好ましくは４５重量％以上含む。但し、固形分としてニトリルゴム成分は、通常、７５重量％以下、好ましくは７０重量％以下である。
【００２１】
（ニトリルゴム成分）
本実施の形態におけるニトリルゴム成分を構成するニトリルゴムとしては、シアノ基含有エチレン性不飽和単量体、共役ジエン単量体及び必要に応じてこれらと共重合可能なエチレン性不飽和単量体を重合して得られる共重合体が挙げられる。
シアノ基含有エチレン性不飽和単量体としては、例えば、アクリロニトリル、メタクリロニトリル、フマロニトリル、α−クロロアクリロニトリル、α−シアノエチルアクリロニトリル等を挙げることができる。これらのシアノ基含有エチレン性不飽和単量体は単独で又は２種以上を組合せて用いることができる。これらの中でも、特にアクリロニトリルが好ましく用いられる。
【００２２】
本実施の形態において、ニトリルゴムにおけるシアノ基含有エチレン性不飽和単量体の使用割合は、通常、全単量体の１０重量％以上、好ましくは２５重量％以上である。但し、全単量体の６０重量％以下、好ましくは４５重量％以下である。シアノ基含有エチレン性不飽和単量体の使用割合が過度に少ないと、ゴム皮膜の耐油性が低下する傾向がある。シアノ基含有エチレン性不飽和単量体の使用割合が過度に多いと、ゴム皮膜の柔軟性が低下する傾向がある。
【００２３】
共役ジエン単量体としては、例えば、１，３−ブタジエン、イソプレン、２，３−ジメチル−１，３−ブタジエン、２−エチル−１，３−ブタジエン、１，３−ペンタジエン、クロロプレン等が挙げられる。これらの中でも、１，３−ブタジエン、イソプレンが好ましく、１，３−ブタジエンが特に好ましい。これらの共役ジエン単量体は単独又は２種以上を組合せて用いることができる。
本実施の形態において、共役ジエン単量体の使用割合は、通常、全単量体の５０重量％以上、好ましくは５５重量％以上である。但し、通常、９５重量％以下、好ましくは９０重量％以下である。共役ジエン単量体の使用割合が過度に少ないと、ゴム皮膜の柔軟性が低下する傾向がある。共役ジエン単量体の使用割合が過度に多いと、ゴム皮膜の耐油性が低下する傾向がある。
【００２４】
シアノ基含有エチレン性不飽和単量体及び共役ジエン単量体と共重合可能なエチレン性不飽和単量体としては、例えば、アクリル酸、メタクリル酸、マレイン酸、フマル酸、シトラコン酸等のエチレン性不飽和カルボン酸及びその塩；フマル酸モノメチル、マレイン酸モノブチル、マレイン酸ジエチル、（メタ）アクリル酸メチル、（メタ）アクリル酸エチル、（メタ）アクリル酸ブチル、（メタ）アクリル酸−２−エチルヘキシル、（メタ）アクリル酸トリフルオロエチル、（メタ）アクリル酸テトラフルオロプロピル、（メタ）アクリル酸メトキシメチル、（メタ）アクリル酸ヒドロキシプロピル、グリシジル（メタ）アクリレート、ジメチルアミノエチル（メタ）アクリレート、２−スルホエチルアクリレート等のエチレン性不飽和カルボン酸エステル；スチレン、アルキルスチレン、ビニルナフタレン等のビニル芳香族；フルオロエチルビニルエーテル等のフルオロアルキルビニルエーテル；ビニルピリジン；ビニルノルボーネン、ジシクロペンタジエン、１，４−ヘキサジエン等の非共役ジエン単量体；エチレン、プロピレン等のα−オレフィン；（メタ）アクリルアミド、Ｎ−メチロール（メタ）アクリルアミド、Ｎ−メトキシメチル（メタ）アクリルアミド等のエチレン性不飽和アミド；が挙げられる。これらの中でも、エチレン性不飽和カルボン酸、エチレン性不飽和カルボン酸エステル、エチレン性不飽和アミド及びビニル芳香族が好適に用いられる。これらのエチレン性不飽和単量体は単独又は２種以上を組合せて用いることができる。本実施の形態において、これらのエチレン性不飽和単量体の使用割合は、通常、全単量体の２０重量％以下、好ましくは１０重量％以下である。
【００２５】
ニトリルゴムの具体例としては、例えば、アクリロニトリル−ブタジエン共重合ゴム（ＮＢＲ）、アクリロニトリル−ブタジエン−ジビニルベンゼン共重合ゴム、アクリロニトリル−ブタジエン−イソプレン共重合ゴム（ＮＢＩＲ）、アクリロニトリル−イソプレン共重合ゴム（ＮＩＲ）、アクリロニトリル−ブタジエン−アクリレート共重合ゴム、アクリロニトリル−ブタジエン−アクリル酸共重合ゴム、アクリロニトリル−ブタジエン−アクリレート−メタクリル酸共重合ゴム等が挙げられる。中でも、アクリロニトリル−ブタジエン共重合ゴム（ＮＢＲ）が好ましい。
【００２６】
本実施の形態で使用する水性ニトリルゴムラテックスは、通常、乳化重合法により製造する。乳化重合法は特に限定されず、例えば、一括添加重合法、モノマー添加重合法、エマルジョン添加重合法等いずれの重合法でもよい。重合開始剤としては、過酸化物、過硫酸塩、アゾ系化合物等が挙げられる。乳化剤としては、非イオン性乳化剤、アニオン性乳化剤、共重合性乳化剤等を用いることができる。また、必要に応じて連鎖移動剤、キレート化剤、酸素捕捉剤、消泡剤等を反応器に添加して重合することができる。
【００２７】
本実施の形態が適用される水性塗料組成物において、水性イソプレンゴムラテックス中のイソプレンゴム成分の重量（Ｉ）と、水性ニトリルゴムラテックス中のニトリルゴム成分の重量（ＩＩ）との割合は以下の通りである。すなわち、イソプレンゴム成分の重量（Ｉ）とニトリルゴム成分の重量（ＩＩ）との和を１００重量％とすると、通常、イソプレンゴム成分の重量（Ｉ）は１０重量％以上であり、好ましくは２５重量％以上である。但し、イソプレンゴム成分の重量（Ｉ）は５０重量％以下であり、好ましくは３５重量％以下である。また、ニトリルゴム成分の重量（ＩＩ）は、通常、５０重量％以上であり、好ましくは、６５重量％以上である。但し、ニトリルゴム成分の重量（ＩＩ）は、通常、９０重量％以下であり、好ましくは、７５重量％以下である。水性塗料組成物中のニトリルゴム成分の重量（ＩＩ）が過度に多いと、ゴム皮膜の柔軟性が低下する傾向がある。
【００２８】
（合成樹脂エマルジョン）
本実施の形態が適用される水性塗料組成物は、必要に応じて合成樹脂成分を有する合成樹脂エマルジョンを含有することができる。合成樹脂成分を有する合成樹脂エマルジョンを加えることにより、被塗布体の塗布面に形成されるゴム皮膜の強度が増大し、また、耐候性や剥離性が改良される傾向がある。
本実施の形態で使用する合成樹脂エマルジョンは、合成樹脂成分の微粒子が水中に微分散し、コロイド状の安定な懸濁液となっているものである。
合成樹脂エマルジョン中に分散している合成樹脂成分としては、例えば、（メタ）アクリル酸エステル系共重合体、スチレン−（メタ）アクリル酸エステル系共重合体等のアクリル酸エステル系ポリマー；酢酸ビニル樹脂等の酢酸ビニルホモポリマー；エチレン−酢酸ビニル樹脂等の酢酸ビニルコポリマー等が挙げられる。さらに、ウレタン系ポリマー、エポキシ系ポリマー等も例示される。これらは単独又は２種以上を組み合わせて使用することができる。これらの中でも、アクリル酸エステル系ポリマーが好ましい。
【００２９】
本実施の形態において、合成樹脂エマルジョンの配合量は特に限定されない。ゴム成分（イソプレンゴム成分と第２の合成ゴム成分との和）の重量（ＩＩＩ）と合成樹脂成分の重量（ＩＶ）とは、重量（ＩＩＩ）／重量（ＩＶ）＝（１０／９０）〜（９０／１０）（重量比）の範囲で適宜選択される。ただし、ゴム皮膜の柔軟性を損なわない程度で使用される。
【００３０】
上述したように、本実施の形態が適用される水性塗料組成物を被塗布体の表面に塗布してゴム皮膜を形成する主たる成分は、（ｉ）イソプレンゴム成分、（ｉｉ）イソプレンゴム成分と第２の合成ゴム成分、（ｉｉｉ）イソプレンゴム成分と合成樹脂成分、（ｉｖ）イソプレンゴム成分と第２の合成ゴム成分及び合成樹脂成分の４通りが挙げられる。これらは、形成するゴム皮膜の要求性能により適宜選択される。
【００３１】
＜着色剤＞
本実施の形態が適用される水性塗料組成物は、着色剤として、顔料、染料、その他の着色剤を使用することができる。以下、これらについて説明する。
【００３２】
（顔料）
顔料としては、無機顔料および有機顔料が挙げられる。
無機顔料としては、具体的には、亜鉛華、鉛白、リトポン、二酸化チタン、沈降性硫酸バリウムおよびバライト粉、シリカ、炭酸カルシウム、カオリン、焼成カオリン、ケイソウ土、タルク、水酸化アルミニウム等の白色顔料；鉛丹、酸化鉄、クロムバーミリオン等の赤色顔料；黄鉛、亜鉛黄等の黄色顔料；ウルトラマリン青、プロシア青（フェロシアン化鉄カリ）等の青色顔料；カーボンブラック等の黒色顔料が挙げられる。これらは単独又は２種以上を組み合わせて使用することができる。
【００３３】
有機顔料としては、多環顔料、アゾ顔料、レーキ顔料、植物性顔料及び動物性顔料が挙げられる。
多環顔料としては、銅フタロシアニンブルー（Ｐｉｇｍｅｎｔ  Ｂｌｕｅ  １５）、銅フタロシアニングリーン（Ｐｉｇｍｅｎｔ  Ｂｌｕｅ  ７）、低塩素化銅フタロシアニン（臭素化塩素化銅フタロシアニン）（Ｐｉｇｍｅｎｔ  Ｂｌｕｅ  ３６）、無金属フタロシアニン（Ｐｉｇｍｅｎｔ  Ｂｌｕｅ  １６）等の縮合環化合物からなるフタロシアニン顔料が挙げられる。さらに、黄色顔料（イソインドリノン、キノフタロン、イソインドリン、アントラキノン、アントロン、キサンテン）、橙色顔料（ジケトピロロピロール、ペリレン、アントラキノン（アントロン）、ペリノン、キナクリドン、インジゴイド）、赤色顔料（アントラキノン、キナクリドン、ジケトピロロピロール、ペリレン、ペリノン、インジゴイド）、紫（菫）色顔料（ジオキサジン、キナクリドン、ペリレン、インジゴイド、アントラキノン（アントロン）、キサンテン）、青色顔料（アントラキノン、インジゴイド）、緑色顔料（アゾメチン、ペリレン）等が挙げられる。これらは単独又は２種以上を組み合わせて使用することができる。
【００３４】
アゾ顔料としては、分子構造中にアゾ基を１つ有するモノアゾ顔料、分子構造中にアゾ基を２つ有し中央の配向構造を中心とした高い対称性を示すジアゾ顔料、分子構造中にアゾ基を２つ有し中央の配向構造を中心とした高い対称性を示す縮合反応を用いて製造される縮合ジアゾ顔料等が挙げられる。具体的には、中黄色を呈するベンジジンイエロー（Ｐｉｇｍｅｎｔ  Ｙｅｌｌｏｗ  １４）、青味赤を呈するブリリアントカーミン６Ｂ（Ｐｉｇｍｅｎｔ  Ｒｅｄ  ５７：１）、ファーストイエロー、ジスアゾイエロー、ナフトールレッド、クロモフタルイエロー３Ｇ（Ｐｉｇｍｅｎｔ  Ｙｅｌｌｏｗ  ９３）、クロモフタルイエロー６Ｇ（Ｐｉｇｍｅｎｔ  Ｙｅｌｌｏｗ  ９４）、クロモフタルイエローＧＲ（Ｐｉｇｍｅｎｔ  Ｙｅｌｌｏｗ  ９５）、クロモフタルスカーレットＲＮ、クロモフタルレッドＢＲ、クロモフタルレッドＢＲＮ、ニッケルアゾイエロー、ベンズイミダゾロンイエロー等が挙げられる。これらは単独又は２種以上を組み合わせて使用することができる。
【００３５】
レーキ顔料としては、レーキレッドＣ（赤色）、ウォチュングレッド（赤色）、アリザリンレーキ（赤色）、ローダミンレーキ（赤色）、キノリンイエローレーキ（黄色）等が挙げられる。これらは単独又は２種以上を組み合わせて使用することができる。
【００３６】
植物性顔料としては、マダーレーキ（赤色）、ピンクマダー、ガンボージ（黄色）、龍の血等が挙げられる。これらは単独又は２種以上を組み合わせて使用することができる。
動物性顔料としては、コチニール（赤色）、ケルメスレーキ、チリアンパープル、セピア（黒っぽい茶色）等が挙げられる。これらは単独又は２種以上を組み合わせて使用することができる。
【００３７】
蛍光顔料としては、無機蛍光顔料及び有機蛍光顔料が挙げられる。ここで、無機蛍光顔料とは、純度の高い亜鉛、カドミウム、カルシウム、アルミニウム、イットリウム等の金属の酸化物、硫化物、珪酸塩、タングステン塩等を主成分として、これに微量のマンガン、銀、銅、鉛等の活性化剤及び融剤を添加し、高温で焼成することにより得られるものである。具体的には、ＣａＳ（Ｂｉ、紫）、ＺｎＳ（Ｃｕ、黄緑）、ＺｎＳ（Ｍｎ、オレンジ色）、Ｙ２Ｏ３（Ｅｕ、赤）等が挙げられる。尚、上記の括弧内は、活性化剤となる元素及びその顔料が示す色を表わしている。これらは単独又は２種以上を組み合わせて使用することができる。
【００３８】
有機蛍光顔料は、蛍光染料を合成樹脂中に固溶体化したものを粉末にしたものである。基材となる合成樹脂としてはホルマリン縮合樹脂、アクリル樹脂、塩化ビニル樹脂等が挙げられる。蛍光染料としては、ローダミンＢ、ローダミン６Ｇ、アゾソールブリリアントイエロー６Ｇ、その他蛍光性を有する塩基性染料等が挙げられる。これらは単独又は２種以上を組み合わせて使用することができる。
【００３９】
（染料）
染料としては、天然染料、合成染料が挙げられる。
天然染料としては、具体的には、カロチン（ニンジン）、キソントフィル（クチナシ）、フラボン（コガネバナ）、フラボノール（ヤマモモ）、アントシアニン（赤キャベツ）、カルコン（紅花）、ナフトキノン（紫根）、アントラキノン（茜、コチニール）、タンニン（五倍子、ビンロウジ）、インジゴ（藍、貝紫）、ベンゾビラン（スオウ）、アルカロイド（キハダ）、ジケトン（ウコン）等が挙げられる。尚、括弧内は、天然染料が含まれる植物名である。これらは単独又は２種以上を組み合わせて使用することができる。
【００４０】
合成染料としては、直接染料、建染染料、硫化染料、ナフトール染料等が挙げられる。
直接染料として、Ｄｉｒｅｃｔ  Ｙｅｌｌｏｗ  １２、Ｄｉｒｅｃｔ  Ｙｅｌｌｏｗ  ２８、Ｄｉｒｅｃｔ  Ｙｅｌｌｏｗ  ９６、Ｄｉｒｅｃｔ  Ｏｒａｎｇｅ  ３９等が挙げられる。建染染料としては、Ｃ．Ｉ．Ｖａｔ  Ｙｅｌｌｏｗ  ３３、Ｃ．Ｉ．Ｖａｔ  Ｂｒｏｗｎ  １、Ｃ．Ｉ．Ｖａｔ  Ｒｅｄ  １、Ｃ．Ｉ．Ｖａｔ  Ｖｉｏｌｅｔ  ９、Ｃ．Ｉ．Ｖａｔ  Ｂｌｕｅ  ４、Ｃ．Ｉ．Ｖａｔ  Ｂｌｕｅ  ６、Ｃ．Ｉ．Ｖａｔ  Ｂｌｕｅ  ２０、Ｃ．Ｉ．Ｖａｔ  Ｇｒｅｅｎ  １、Ｃ．Ｉ．Ｖａｔ  Ｇｒｅｅｎ  ３、Ｃ．Ｉ．Ｖａｔ  Ｂｌａｃｋ  ８、Ｃ．Ｉ．Ｖａｔ  Ｂｌａｃｋ  ２５等が挙げられる。これらは単独又は２種以上を組み合わせて使用することができる。
【００４１】
硫化染料としては、Ｃ．Ｉ．Ｓｕｌｐｈｕｒ  Ｙｅｌｌｏｗ  １６、Ｃ．Ｉ．Ｓｕｌｐｈｕｒ  Ｏｒａｎｇｅ  １、Ｃ．Ｉ．Ｓｕｌｐｈｕｒ  Ｒｅｄ  ６、Ｃ．Ｉ．Ｓｕｌｐｈｕｒ  Ｂｌｕｅ  ７、Ｃ．Ｉ．Ｓｕｌｐｈｕｒ  Ｂｌｕｅ  １５、Ｃ．Ｉ．Ｓｕｌｐｈｕｒ  Ｂｌａｃｋ  １１等が挙げられる。ナフトール染料としては、ブルーＢＢソルト、スカーレットＲソルト、イエローＧＣソルト、ボルドーＧＰソルト、オレンジＧＣソルト、レッド３ＧＬソルト、ブラックＫソルト、スカーレットＧＧソルト、グリーンＢＢソルト、ブルーＢ、バリアンミンブルーＢ、バイオレットＢ、ダークブルーＬＲ、ブラウンＲＲ、レッドＢ等が挙げられる。これらは単独又は２種以上を組み合わせて使用することができる。
【００４２】
（その他の着色剤）
さらに、その他の着色剤としては、例えば、マイカ、金粉、銀粉、ラメ、アルミニウム粉末等が挙げられる。また、アルミニウムフレーク、蓄光性顔料等も使用可能である。
【００４３】
本実施の形態が適用される水性塗料組成物における着色剤の配合量は、水性塗料組成物中のゴム成分及び必要に応じて使用する合成樹脂成分１００重量部に対し、着色剤０．１重量部以上、好ましくは０．５重量部以上、さらに好ましくは１重量部以上である。但し、通常２０重量部以下、好ましくは１０重量部以下、さらに好ましくは５重量部以下である。着色剤の配合量が過度に少ないと被塗布体が透けて見える傾向がある。また、着色剤の配合量が過度に多いと、固形状の着色剤の場合は分散性が低下し、液状の着色剤の場合は他の配合剤の影響を受けやすく、さらにゴム皮膜の乾燥性が低下する傾向がある。
【００４４】
＜その他の配合剤＞
本実施の形態が適用される水性塗料組成物には、必要に応じて保湿剤、安定剤、増粘剤、防腐剤、ｐＨ調整剤その他の配合剤を配合することができる。尚、本実施の形態が適用される水性塗料組成物には、ゴム成分を硬化反応により硬化させる加硫剤を配合しないことが好ましい。加硫剤を配合しない場合、被塗布体の塗布面上に形成されるゴム皮膜の伸縮性や柔軟性が保たれ、柔らかい質感を残すことができる。以下、これらの配合剤について説明する。
【００４５】
（保湿剤）
本実施の形態が適用される水性塗料組成物を、例えば、フェイスペイントやボディペイント等として人の肌表面に塗布する用途に使用する場合、保湿剤が配合されることが好ましい。保湿剤が配合されることにより、配合しない場合と比較して、人の肌表面の保湿性や、肌のクッション性が高められる効果を奏する。また、前述した着色剤を溶解する溶剤的機能が発揮される。
【００４６】
本実施の形態で使用する保湿剤としては、具体的には、例えば、ポリエチレングルコール、キシリトール、ソルビトール、マルチトール、コンドロイチン硫酸、ヒアルロン酸、ムコイチン硫酸、カロニン酸、アテロコラーゲン、コレステリル−１２−ヒドロキシステアレート、乳酸ナトリウム、胆汁酸塩、ｄｌ−ピロリドンカルボン酸塩、短鎖可溶性コラーゲン、ジグリセリン（ＥＯ）ＰＯ付加物、イザヨイバラ抽出物、セイヨウノコギリソウ抽出物、メリロート抽出物、カルボキシビニルポリマー、グリセロール、１，２−プロピレングリコール、１，２−オクタンジオール、１，２−デカンジオール、１，３−ブチレングリコール、カルボキシメチルセルロース等が挙げられる。これらは単独又は２種以上を組み合わせて使用することができる。
【００４７】
本実施の形態が適用される水性塗料組成物における保湿剤の配合量は、水性塗料組成物中のゴム成分及び必要に応じて使用する合成樹脂成分１００重量部に対し、保湿剤０．１重量部以上、好ましくは０．５重量部以上、さらに好ましくは１重量部以上である。但し、通常２０重量部以下、好ましくは１０重量部以下、さらに好ましくは７重量部以下である。保湿剤の配合量が過度に少ないと人の肌表面との密着性が増大したゴム皮膜を剥がす際に皮膚が傷つきやすい傾向がある。また、保湿剤の配合量が過度に多いとゴム皮膜の乾燥性が低下し、さらにべとついた質感になる傾向がある。
【００４８】
（安定剤）
本実施の形態が適用される水性塗料組成物には、通常、安定剤が配合される。安定剤としては、陰イオン界面活性剤、非イオン界面活性剤、両性界面活性剤、アセチレン系界面活性剤を挙げることができる。安定剤を配合することにより、配合しない場合と比較して、着色剤の分散性が高められる。また、ゴム成分と他の配合剤（例えば、防腐剤等）との相溶性が改善される。
【００４９】
陰イオン界面活性剤としては、例えば、アルキル硫酸エステル塩、ポリオキシエチレンアルキルエーテル硫酸エステル塩、ポリオキシエチレンアルキルエーテル酢酸塩、アルキルベンゼンスルホン酸塩等が挙げられる。非イオン界面活性剤としては、例えば、グリセリン脂肪酸エステル、ピロピレングリコール脂肪酸エステル、ソルビタン脂肪酸エステル、ポリオキシエチレンソルビタン脂肪酸エステル、ポリオキシエチレンソルビトール脂肪酸エステル、ポリオキシエチレンアルキルエーテル、ポリオキシアルキレンアルキルエーテル、ポリオキシエチレンポリオキシプロピレングリコール、ポリオキシエチレン硬化ヒマシ油、ポリエチレングリコール脂肪酸エステル、アルキルグリセリルエーテル、アルキルアルカノールアミド、アルキルポリグリコシド等が挙げられる。これらは単独又は２種以上を組み合わせて使用することができる。
【００５０】
両性界面活性剤としては、例えば、アルキルベンタイン、イミダゾリン型ベタイン、アルキルアミンオキサイド、アルキルアミドプロピルベンタイン、アルキルヒドロキシスルホベンタイン、レシチン等が挙げられる。アセチレン系界面活性剤としては、例えば、アセチレンアルコール、アセチレングリコール、アセチレンアルコールのエチレンオキサイド付加物、アセチレングリコールのエチレンオキサイド付加物等が挙げられる。これらは単独又は２種以上を組み合わせて使用することができる。
【００５１】
本実施の形態が適用される水性塗料組成物における安定剤の配合量は、水性塗料組成物中のゴム成分及び必要に応じて使用する合成樹脂成分１００重量部に対し、安定剤０．１重量部以上、好ましくは０．５重量部以上である。但し、通常５重量部以下、好ましくは２重量部以下、さらに好ましくは１重量部以下である。安定剤の配合量が過度に少ないと、ゴム皮膜の耐摩耗性が低下する傾向がある。また、安定剤の配合量が過度に多いと、ゴム皮膜の乾燥性が低下する傾向がある。
【００５２】
（増粘剤）
本実施の形態が適用される水性塗料組成物には、増粘剤が配合されることが好ましい。増粘剤を配合することにより、配合しない場合と比較して、水性塗料組成物にタレが生じない程度に適度な粘性（チキソ性）が付与され、被塗布体の表面にゴム皮膜を容易に形成することができる。
本実施の形態で使用する増粘剤は、ポリアクリル酸系、セルロース系樹脂、増粘多糖類、ウレタン変性ポリエーテル、ポリアミノプラストールエーテル、アルカリ増粘型、ポリエーテル系会合性増粘剤、ポリアミノプラストールエーテル系会合性増粘剤、無機系鉱物等が挙げられる。
【００５３】
具体的には、ポリアクリル酸系としては、例えば、ポリアクリル酸ナトリウム等が挙げられる。セルロース系樹脂としては、カルボキシメチルセルロースナトリウム（ＣＭＣ）、メチルセルロース（ＭＣ）、酢酸フタル酸セルロース（ＣＡＰ）、ヒドロキシプロピルメチルセルロース（ＨＰＭＣ）、ヒドロキシプロピルメチルセルローステレフタレート（ＨＰＭＣＰ）等が挙げられる。増粘多糖類としては、カラギナン、グァーガム、ローカストビーンガム及びその誘導体、タマリンドガム、キサンタンガム、カードラン、ウェランガム、サクシノガリカン、ダイユータンガム、アルギン酸アルキルエステル類、グルコマンナン等が挙げられる。アルカリ増粘型としては、アクリル酸金属塩ポリマー、アクリル酸金属塩ポリマー、アクリル酸アンモニウムポリマー、カルボキシビニルポリマー等が挙げられる。ポリエーテル系会合性増粘剤としては、多価アルコールのアルキレンオキサイド付加物、ポリアミンのＡＯ（アルキレンオキサイド）付加物、ポリカルボン酸（塩）等が挙げられる。無機系鉱物としては、ベントナイト、モンモリロナイト（ナトリウムモンモリロナイト、カルシウムモンモリロナイト）、バイデライト、ノントロナイト、スクメタイト、サボナイト、ヘクトライト、炭酸カルシウム等が挙げられる。これらは単独又は２種以上を組み合わせて使用することができる。
【００５４】
本実施の形態が適用される水性塗料組成物における増粘剤の配合量は、水性塗料組成物中のゴム成分及び必要に応じて使用する合成樹脂成分１００重量部に対し、増粘剤０．１重量部以上、好ましくは１重量部以上である。但し、通常１０重量部以下、好ましくは５重量部以下である。増粘剤の配合量が過度に少ないと被塗布体に塗布した際に必要なチキソ性が低下する傾向がある。また、増粘剤の配合量が過度に多いと被塗布体に塗布した際に塗布ムラが生じやすい傾向がある。
【００５５】
（防腐剤）
本実施の形態が適用される水性塗料組成物には、通常、防腐剤が配合される。配合される防腐剤としては、化粧品用、工業用が挙げられる。化粧品用防腐剤としては、例えば、メチルパラベン、エチルパラベン、プロピルパラベン、ブチルパラベン、フェノキシエタノール、ペンタンジオール、ソルビン酸、１，３−ブチレングリコール等が挙げられる。
【００５６】
工業用防腐剤としては、例えば、１，２−ベンゾチアゾリン−３−オン、４，５−ジクロロ−２−ｎ−オクチル−４−イソチアゾリン−３−オン、２−ｎ−オクチル−４−イソチアゾリン−３−オン又はこれらの塩等のイソチアゾリンン系化合物；４，５−ジクロロ−１，２−ジチオラン−３−オン等の有機塩素系化合物；２−ブロモ−２−ニトロプロパン−１，３−ジオール、２，２−ジブロモ−２−ニトロエタノール等の有機臭素系化合物；３−ヨード−２−プロピニルブチルカーバメート、ジヨードメチル−ｐ−トリルスルホン等の有機ヨード系化合物；ホルムアルデヒド、グルタルアルデヒド、ｏ−フタルアルデヒド等のアルデヒド系化合物；３−メチル−４−イソプロピルフェノール、２−イソプロピル−５−メチルフェノール等のフェノール系化合物；８−オキシキノリン、２，３，５，６−テトラクロロ−４−（メチルスルホニル）ピリジン、ビス（２−ピリジト−１−オキシド）亜鉛等のピリジン系化合物；Ｎ，Ｎ’，Ｎ”−トリスヒドロキシエチルヘキサヒドロ−Ｓ−トリアジン等のトリアジン系化合物；３，４，４’−トリクロロカルバニリド、３−トリフルオロメチル−４，４’−ジクロロカルバニリド等のアニリド系化合物；２−（チオシアノメチルチオ）ベンズチアゾール等のチアゾール系化合物；２−（４’−チアゾリル）ベンズイミダゾール、２−ベンズイミダゾールカルバミン酸メチル等のイミダゾール系化合物；２，４，５，６−テトラクロロイソフタロニトリル、５−クロロ−２，４，６−トリフルオロイソフタロニトリル等のニトリル系化合物；Ｎ−（フルオロジクロロメチルチオ）フタルイミド等のフタルイミド系化合物等が挙げられる。
【００５７】
本実施の形態が適用される水性塗料組成物における防腐剤の配合量は、水性塗料組成物中のゴム成分及び必要に応じて使用する合成樹脂成分１００重量部に対し、防腐剤０.１重量部以上、好ましくは１重量部以上である。但し、通常、２０重量部以下、好ましくは１０重量部以下、さらに好ましくは５重量部以下である。防腐剤の配合量が過度に少ないと水性塗料組成物中にバクテリアが繁殖する傾向がある。また、防腐剤の配合量が過度に多いと人の肌への刺激が強くなる傾向がある。
【００５８】
（ｐＨ調整剤）
本実施の形態が適用される水性塗料組成物を人の肌表面に使用する場合は、ｐＨ調整剤が配合されることが好ましい。個人差はあるが、通常、人の皮膚の緩衝能により、表面のｐＨ値は一時的にｐＨ６．５〜ｐＨ７．５程度に上昇するが、その後、徐々に元のｐＨ値に戻ると言われている。しかし、人の肌表面は弱酸性であるため、水性塗料組成物を塗布することにより、人の肌表面のｐＨ値が過度に上昇することは好ましくない。そこで、ｐＨ調整剤を配合することにより、人の肌の表面状態に合わせて水性塗料組成物のｐＨ値を調整することができる。
【００５９】
水性塗料組成物の主成分である水性イソプレンゴムラテックスはアルカリ性のものが多いため、ｐＨ調整剤としては、通常、有機酸等の酸剤系のものが使用される。さらに、必要に応じて、アルカリ剤系のｐＨ調整剤を配合することができる。
【００６０】
酸剤系のｐＨ調整剤としては、例えば、クエン酸、グリコール酸、アジピン酸、アスコルビン酸、アスパラギン酸、アニス酸、酢酸、ギ酸、コハク酸、リン酸、安息香酸、リンゴ酸等の有機酸；クエン酸ナトリウム等の有機酸塩が挙げられる。
【００６１】
アルカリ剤系のｐＨ調整剤としては、例えば、２−アミノ−２−メチル−１−プロパノール（ＡＭＰ）等の脂肪族アルコールの誘導体；水酸化ナトリウム、水酸化カリウム、水酸化アンモニウム（アンモニア水）等の水酸化物；エタノールアミン、ジエタノールアミン、トリエタノールアミン（ＴＥＡ）等のエタノールアミン類；アルギニン等のアミノ酸等が挙げられる。これらのｐＨ調整剤は、単独又は２種類以上を組み合わせて使用することができる。
【００６２】
本実施の形態が適用される水性塗料組成物におけるｐＨ調整剤の配合量は、水性塗料組成物中のゴム成分及び必要に応じて使用する合成樹脂成分１００重量部に対し、ｐＨ調整剤０．１重量部以上、好ましくは０．５重量部以上を含む。但し、１０重量部以下、好ましくは５重量部以下である。ｐＨ調整剤の配合量が過度に多いと液安定性が低下し、被塗布体に塗布した際に凝集しやすい傾向がある。
【００６３】
上述した通り、本実施の形態で使用する水性塗料組成物は、水性イソプレンゴムラテックスのイソプレンゴム成分と、必要に応じて配合される第２の水性合成ゴムラテックスの第２の合成ゴム成分と、合成樹脂エマルジョンの合成樹脂と、水及び着色剤を含有し、さらに、必要に応じて保湿剤、安定剤、増粘剤、防腐剤その他の配合剤を配合することができる。水性塗料組成物に含まれる固形分濃度は、通常、３０重量％以上、好ましくは４０重量％以上である。但し、固形分濃度は、通常、７０重量％以下、好ましくは６０重量％以下である。
【００６４】
（水性塗料組成物の製造方法）
本実施の形態が適用される水性塗料組成物は、前述の水性イソプレンゴムラテックスと必要に応じて配合される第２の水性合成ゴムラテックスと、合成樹脂エマルジョンと、着色剤及びその他の配合剤を均一に混合することにより得られる。混合方法としては、例えば、ニーダー、ディスパー等の分散機を用いて、水性イソプレンゴムラテックスと必要に応じて第２の水性合成ゴムラテックス、合成樹脂エマルジョン、着色剤及びその他の配合剤を逐次添加し撹拌する方法；水に着色剤及びその他の配合剤を添加し、これらを予め均一に混合した後、これに水性イソプレンゴムラテックスと必要に応じて第２の水性合成ゴムラテックス、合成樹脂エマルジョンを逐次添加し撹拌する方法等が挙げられる。
【００６５】
尚、水性塗料組成物を製造する際に、初めに水性イソプレンゴムラテックス等のゴム成分に安定剤やｐＨ調整剤等の所定の配合剤を加え、撹拌して第１のラテックス組成物を調製し、その後、この第１のラテックス組成物に顔料等の着色剤を加えて再び撹拌し、最終的にラテックス組成物を調製する場合は、ラテックスに過度にシェアがかかり、ラテックスの安定性が低下する傾向がある。
【００６６】
本実施の形態が適用される水性塗料組成物は、被塗布体の表面に塗布した後、常温で乾燥する。乾燥時間は通常１５分間程度である。塗布の方法としては、例えば、ハケ塗り法、ロール塗り法、ヘラ塗り法、スプレー法等が採用される。また、被塗布体の表面に、直接容器から押し出して塗布することも可能である。
【００６７】
（水性塗料組成物の用途）
本実施の形態が適用される水性塗料組成物は、天然ゴムラテックスを主成分として使用している従来技術と比較して、ゴム皮膜のグリーンストレングス（生ゴム強度）の低下が期待できるので、例えば、スポーツ観戦、イベント又はお祭り等における応援やファッションとして、顔面、腕、体部を装飾するフェイスペイントやボディペイントとして使用される。また、爪を装飾するネイルペイントとしても利用が可能である。さらに、例えば、ニトリルゴムを使用する場合は、油性物質に対する耐油性が向上しているので、鉄、アルミニウム、亜鉛等の金属板、ガラス板、プラスチック板等の基材の表面被覆用として使用することも可能である。加えて、マスキング用途として、例えば、ネイルアート作業者の指先の保護、染料使用者の爪先の保護、治療中の爪の保護、フェイスパック等が挙げられる。また、ゴム風船（ラテックスバルーン）の表面装飾、窓ガラスや壁等の室内装飾用途等が挙げられる。
【００６８】
本実施の形態が適用される水性塗料組成物は、フェイスペイントやボディペイントとして使用する場合は、人の肌に塗布するとタレを生ずることなく、指先等で容易に伸展させて任意の図柄を描くことが可能である。水性塗料組成物は、人の肌の表面に塗布してから体温で乾燥してゴム皮膜を形成する。このゴム皮膜は、被塗布体である人肌の表面に定着する程度の弾性と強靭性を有しつつ、肌表面から速やかに剥離して、簡単且つきれいに除去することができる。
【００６９】
なお、前述したように、本実施の形態が適用される水性塗料組成物には、被塗布体の塗布面上に形成されるゴム皮膜の伸縮性や柔軟性を保ち、柔らかい質感を残すために、ゴム成分を硬化反応により硬化させる加硫剤や加硫促進剤を配合しないことが好ましい。加硫剤を配合しない場合は、水性塗料組成物を塗布した人の肌の表面には、着色剤等を含む未加硫のゴム皮膜が形成される。
【００７０】
なお、ここで言う加硫剤とは、通常、ゴム加工において使用されるものであって特に限定されないが、例えば、粉末硫黄、硫黄華、塩化硫黄、二塩化硫黄、モルホリン・ジスルフィド等の硫黄系加硫剤；ｔ−ブチルヒドロペルオキシド、クメンヒドロペルオキシド、ジ−ｔ−ブチルペルオキシド、ｔ−ブチルクミルペルオキシド等の有機過酸化物系加硫剤等を言う。また、加硫促進剤とは、亜鉛華、ステアリン酸、グアニジン系、アルデヒド−アミン系、アルデヒド−アンモニア系、チアゾール系、スルフェンアミド系、チオ尿素系、ザンテート系等を言う。
【００７１】
さらに、本実施の形態では、天然ゴムと比較してグリーンストレングス（生ゴム強度）が低い合成イソプレンゴムを加硫剤によって硬化させないので、被塗布体である人の肌表面に形成されたゴム皮膜によるつっぱり感や痛み等が解消され、肌表面から速やかに剥離して除去することができる。
【００７２】
合成イソプレンゴム（ＩＲ）のグリーンストレングス（生ゴム強度）が天然ゴム（ＮＲ）と比較して低いことは、以下の引張り試験の結果から確かめられる。
引張り試験に用いた試験片は以下の通りに調製した。未加硫の合成イソプレンゴム（ＩＲ）のラテックス（ＩＲラテックス：住友精化株式会社製セポレックスＩＲ１００Ｈ）と未加硫の天然ゴムラテックス（ＮＲラテックス）とを、ガラス板（縦１３ｃｍ×横１８ｃｍ）上にそれぞれ４０ｇずつ流延し、２５℃にて１７時間乾燥した後、合成イソプレンゴム（ＩＲ）と天然ゴム（ＮＲ）の未加硫ゴムシートをそれぞれ得た。
次に、これらの未加硫ゴムシートから、ＪＩＳ  Ｋ６２５１に準拠して３号ダンベル型試験片を調製し、引張り速度５００ｍｍ／ｍｉｎの条件で引張り試験を行った。結果を表１に示す。
【００７３】
【表１】
2019002002.tif 000002
【００７４】
表１に示す結果から、合成イソプレンゴム（ＩＲ）のラテックスを用いて調製した未加硫ゴムシートの引張り強さ（０．３６ＭＰａ）は、天然ゴム（ＮＲ）のラテックスを用いて調製した未加硫ゴムシートの引張り強さ（６．２５ＭＰａ）の約（１／１７）程度であり、また、伸び（％）は２０００％を示した。この結果が示すように、合成イソプレンゴム（ＩＲ）を用いることにより、人の肌表面に与えるつっぱり感や痛み等の負担が少ないゴム皮膜が形成されると考えられる。
【００７５】
本実施の形態が適用される水性塗料組成物は、一般の絵具等と同じように、着色剤の配合により調製された色毎にそれぞれ蓋付きチューブに充填し、各チューブの口から適量ずつ搾り出して使用することができる。人の肌表面に伸展させた後に肌表面に貼り付いた可剥離性のゴム皮膜は耐油性、耐水性を有するので、雨や汗による着色料の色混じりや滲み、さらに流れ落ちるおそれは低減する。また、人の肌表面から容易に剥離が可能なので、使用後に水や洗剤等で洗浄作業が不要となる。
【実施例】
【００７６】
以下に、実施例に基づき本発明をさらに詳細に説明するが、本発明は実施例に限定されるものではない。尚、実施例及び比較例中の部及び％は、総て重量基準である。
【００７７】
＜実施例１、参考例１〜参考例３＞
本実施の形態が適用される水性塗料組成物の人の皮膚への刺激性を評価するために、２４時間閉塞ヒトパッチテストを行った。使用した水性塗料組成物（検体１：実施例１）の組成を表２に示す。
【００７８】
【表２】
2019002002.tif 000003
【００７９】
表２中の化合物（１）〜（６）は以下の通りである。
（１）ＩＲラテックス：合成ポリイソプレンラテックス（住友精化株式会社製セポレックスＩＲ１００Ｈ）
（２）ＮＢＲラテックス：アクリロニトリル−ブタジエンゴムラテックス（日本ゼオン株式会社製Ｎｉｐｏｌ  ＬＸ５３１Ｂ、結合アクリロニトリル量３１重量％〜３６重量％）
（３）顔料：酸化チタン
（４）界面活性剤：ポリオキシエチレンアルキルエーテル
（５）ＣＭＣ：カルボキシメチルセルロース
（６）１，３−ＢＧ：１，３−ブチルグリコール
【００８０】
なお、陰性対照物質として、生理食塩液（Ｃ１：参考例１）、注射用水（Ｃ２：参考例２）、白色ワセリン（Ｃ３：参考例３）を使用した。前述した水性塗料組成物（検体１：実施例１）と併せて表３に示す。
【００８１】
【表３】
2019002002.tif 000004
【００８２】
（被験者）
２４時間閉塞ヒトパッチテストの被験者として健常な男女２０名を用いた。被験者リストを表４に示す。
【００８３】
【表４】
2019002002.tif 000005
【００８４】
（使用材料）
２４時間閉塞ヒトパッチテストの使用材料として、パッチテスト用テープ及びチャンバー（株式会社スマートプラクティスジャパン製パッチテストユニット）を使用した。
【００８５】
（撮影機器）
撮影機器として、デジタルカメラ（ＣＡＮＯＮ  ＥＯＳ  ８０Ｄ（Ｗ））及びレンズ（ＣＡＮＯＮ  ＥＦ−Ｓ６０ｍｍ  Ｆ２．８  ＭＡＣＲＯ  ＵＳＭ）を用いた。
【００８６】
（試験方法）
表４に示した年齢２０歳〜６０歳の男女の被験者について２４時間閉塞ヒトパッチテストを行った。
パッチテストは、パッチテストユニットのチャンバー上の濾紙に、検体１（水性塗料組成物）と陰性対照物質Ｃ１〜Ｃ３の其々１５μＬを塗布し、これを被験者の背部に２４時間閉塞貼付した。貼付２４時間経過後にパッチテストユニットを被験者の背部から剥がして除去し、除去６０分後と除去２４時間後に判定し撮影した。
パッチテスト判定基準を表５に示す。また、香粧品の皮膚刺激指数による分類を表６に示す。
【００８７】
【表５】
2019002002.tif 000006
【００８８】
【表６】
2019002002.tif 000007
【００８９】
尚、パッチテストユニットに形成され、被験者の背部に貼付したゴム皮膜は、被験者の皮脂による膨潤は観察されなかった。
ここで、パッチテストに使用した検体１（水性塗料組成物）により形成されるゴム皮膜（イソプレンゴム／ＮＢＲ皮膜）１．６ｇと、検体１からＮＢＲを除いた水性塗料組成物により形成されたイソプレンゴム皮膜１．６ｇとについて、それぞれオレイン酸２３ｇに３時間浸漬し、その後、浸漬前後の重量変化を測定した。尚、オレイン酸は人の皮脂成分の代表的な一つであるので、これを膨潤試験に使用した。
その結果、イソプレンゴム皮膜の重量増加率が３．１１重量％であり、検体１により形成したイソプレンゴム／ＮＢＲ皮膜の重量増加率が２．４２重量％であった。これにより、イソプレンゴムとＮＢＲとを組み合わせることにより、イソプレンゴム皮膜の耐油性が向上することが分かる。
【００９０】
（皮膚刺激指数の算定方法）
パッチテストユニット除去６０分後及び除去２４時間後の判定において、反応の強い評点を総和し被験者数で除した値を百分率で表したものを指数とした。指数が小さい程、皮膚に対する刺激が小さい。
皮膚刺激指数＝（評点総和／被験者数）×１００
結果を表７に示す。
【００９１】
【表７】
2019002002.tif 000008
【００９２】
表７に示す２４時間閉塞ヒトパッチテストの結果から、検体１（実施例１：本実施の形態が適用される水性塗料組成物）は、人の皮膚への刺激性を評価する皮膚刺激指数（表６参照）が５であり、また、パッチテスト判定基準（表５参照）の本邦基準±が２例あるものの、総合的に安全品として分類されるものであることが分かる。これにより、本実施の形態が適用される水性塗料組成物を、例えば、フェイスペイントとして使用する場合、天然ゴムラテックスを用いた従来の製品と比較して、人の肌表面に生じるつっぱり感や痛み等の不快感が解消されるゴム皮膜が得られることが分かる。